(57)【要約】【課題】ヒトの血管及び／又は皮膚に近い軟質性及び針の挿入感を有する生体モデルを与えることができる樹脂組成物、及びそれを用いた生体モデルを提供する。【解決手段】成分（Ａ）ＭＦＲ（温度２３０℃、荷重２．１６ｋｇ）１ｇ／１０ｍｉｎ．以下の水添ブロック共重合体１００質量部に対して、成分（Ｂ）オイルを３５０質量部以上１０００質量部以下、及び成分（Ｃ）潤滑剤を０．０１質量部以上１５０質量部未満含有する樹脂組成物とする。成分（Ｂ）オイルの３７．８℃又は４０℃における動粘度が０．１〜１００ｍｍ２／ｓであることが好ましい。【選択図】なし【特許請求の範囲】
【請求項１】
成分（Ａ）ＭＦＲ（温度２３０℃、荷重２．１６ｋｇ）１ｇ／１０ｍｉｎ．以下の水添ブロック共重合体１００質量部に対して、
成分（Ｂ）オイルを３５０質量部以上１０００質量部以下、及び
成分（Ｃ）潤滑剤を０．０１質量部以上１５０質量部未満含有する、樹脂組成物。
【請求項２】
人工血管用及び／又は人工皮膚用である、請求項１に記載の樹脂組成物。
【請求項３】
成分（Ｂ）オイルの３７．８℃又は４０℃における動粘度が０．１〜１００ｍｍ２／ｓである、請求項１又は２に記載の樹脂組成物。
【請求項４】
成分（Ｃ）潤滑剤が、イオン性界面活性剤及び非イオン性界面活性剤から選択される１以上を含む、請求項１から３のいずれか一項に記載の樹脂組成物。
【請求項５】
熱可塑性である、請求項１から４のいずれか一項に記載の樹脂組成物。
【請求項６】
請求項１から５のいずれか一項に記載の樹脂組成物を用いてなる、生体モデル。
【請求項７】
人工血管又は人工皮膚である、請求項６に記載の生体モデル。
【発明の詳細な説明】
【技術分野】
【０００１】
本発明は、樹脂組成物及びそれを用いた生体モデルに関する。
【背景技術】
【０００２】
人体の各部位を模した生体モデルは、樹脂組成物を用いて形成されており、生体内への移植の他、外科的な治療又は検査の手技の習得に用いられているとともに、ロボットや人体模型等の素材として広く用いられている。生体モデル用の樹脂組成物は、得られる成形品が、見た目だけでなく、重さ、触感、切開感なども人体の各部位になるべく近くなるよう種々の工夫が行われている。特許文献１には、ポリウレタン系素材からなる少なくとも三層構造を特徴とする縫合練習用人工皮膚が提案されている。この技術によれば、皮膚表面にシリコン製品のようなベタツキ感がなく、かつ縫合後にリアルな表面形態が得られるとされている。特許文献２には、所定のパラメータを満たす人工外皮用シリコーンエラストマー組成物が提案されている。この技術によれば、シリコーンエラストマーに皮膚に類似する触感を与えることができるとされている。特許文献３には、水添ブロック共重合体と所定の動粘度を有するオイルとを所定量で含有するコンパウンド樹脂及び人体模型が提案されている。この技術によれば、比重が人体に近く、人肌や内臓に近い質感を有しさらに高い耐久性を有するコンパウンド樹脂及び人体模型にできるとされている。特許文献４では、所定のＭＦＲを有する水添ブロック共重合体、オイル、及び所定の比表面積を有するポリオレフィン系樹脂を所定量で含有する樹脂組成物を提案している。この技術によれば、オイルを高充填することができかつブリードアウトを抑制することができる、より軟質な樹脂組成物にすることができる。
【先行技術文献】
【特許文献】
【０００３】
【特許文献１】国際公開第２０１５／１７７９２６号
【特許文献２】国際公開第２００８／０７２５１７号
【特許文献３】国際公開第２０１７／０４２６０４号
【特許文献４】国際公開第２０１８／１５１３２０号
【発明の概要】
【発明が解決しようとする課題】
【０００４】
生体モデルのうち、人工血管及び人工皮膚として用いられるものには、軟質性に加えて、ヒトの皮膚や血管に近い針の挿入感、及び針や糸の通り易さを有することが求められている。しかしながら、従来提案されているポリウレタン系素材やシリコーン系素材を用いた場合は、ヒトの皮膚や血管に近い針の挿入感及び針や糸の通り易さが得られにくい。【０００５】
本発明は、軟質性が高くかつヒトを含む動物の血管及び／又は皮膚に近い針の挿入感及び針や糸の通り易さを有する成形品を与えることができる樹脂組成物、及びそれを用いた生体モデルを提供することを課題とする。
【課題を解決するための手段】
【０００６】
本発明は、以下に関するものである。
［１］成分（Ａ）ＭＦＲ（温度２３０℃、荷重２．１６ｋｇ）１ｇ／１０ｍｉｎ．以下の水添ブロック共重合体１００質量部に対して、成分（Ｂ）オイルを３５０質量部以上１０００質量部以下、及び成分（Ｃ）潤滑剤を０．０１質量部以上１５０質量部未満含有する、樹脂組成物。
［２］人工血管用及び／又は人工皮膚用である、［１］に記載の樹脂組成物。
［３］成分（Ｂ）オイルの３７．８℃又は４０℃における動粘度が０．１〜１００ｍｍ２／ｓである、［１］又は［２］に記載の樹脂組成物。
［４］成分（Ｃ）潤滑剤が、イオン性界面活性剤及び非イオン性界面活性剤から選択される１以上を含む、［１］から［３］のいずれかに記載の樹脂組成物。
［５］熱可塑性である、［１］から［４］のいずれかに記載の樹脂組成物。
［６］［１］から［５］のいずれかに記載の樹脂組成物を用いてなる、生体モデル。
［７］人工血管又は人工皮膚である、［６］に記載の生体モデル。
【発明の効果】
【０００７】
本発明によれば、軟質性が高くかつヒトを含む動物の血管及び／又は皮膚に近い針の挿入感及び針や糸の通り易さを有する成形品を与えることができる樹脂組成物、及びそれを用いた生体モデルを提供することができる。
【発明を実施するための形態】
【０００８】
以下、本発明の一実施形態について詳細に説明する。本発明は、以下の実施形態に限定されるものではなく、本発明の効果を阻害しない範囲で適宜変更を加えて実施することができる。なお本発明において、Ａ〜Ｂとは、Ａ以上Ｂ以下であることを意味している。
【０００９】
［樹脂組成物］
本実施形態に係る樹脂組成物は、成分（Ａ）として所定の条件を満たす水添ブロック共重合体、成分（Ｂ）としてオイル、及び成分（Ｃ）として潤滑剤を、それぞれ所定量で含有する。これにより、軟質性が高くかつヒトを含む動物の血管及び／又は皮膚に近い針の挿入感及び針や糸の通り易さを実現可能な生体モデル等の成形品を与える樹脂組成物にすることができる。
【００１０】
＜成分（Ａ）水添ブロック共重合体＞
成分（Ａ）水添ブロック共重合体は、芳香族ビニルから導かれるブロック重合単位（Ｘ）と共役ジエンから導かれるブロック重合単位（Ｙ）とを含む芳香族ビニル−共役ジエンブロック共重合体の水添物（水素添加物または水素化物）を１種以上含有することが好ましい。
【００１１】
このような構成の芳香族ビニル−共役ジエンブロック共重合体の形態は、たとえばＸ（ＹＸ）ｎ又は（ＸＹ）ｎ〔ｎは１以上の整数〕で示される。これらの中では、Ｘ（ＹＸ）ｎの形態のもの、特にＸ−Ｙ−Ｘの形態のものが好ましい。Ｘ−Ｙ−Ｘの形態のものとしては、ポリスチレン−ポリブタジエン−ポリスチレンブロック共重合体、ポリスチレン−ポリイソプレン−ポリスチレンブロック共重合体、ポリスチレン−ポリイソプレン・ブタジエン−ポリスチレンブロック共重合体からなる群から選択される１種以上の共重合体が好ましい。
【００１２】
このような芳香族ビニル−共役ジエンブロック共重合体では、ハードセグメントである芳香族ビニルブロック単位（Ｘ）が、共役ジエンゴムブロック単位（Ｙ）の橋かけ点として存在して擬似架橋（ドメイン）を形成している。この芳香族ビニルブロック単位（Ｘ）間に存在する共役ジエンゴムブロック単位（Ｙ）は、ソフトセグメントであってゴム弾性を有している。
【００１３】
ブロック重合単位（Ｘ）を形成する芳香族ビニルとしては、スチレン、α−メチルスチレン、３−メチルスチレン、ｐ−メチルスチレン、４−プロピルスチレン、４−ドデシルスチレン、４−シクロヘキシルスチレン、２−エチル−４−ベンジルスチレン、４−（フェニルブチル）スチレン、１−ビニルナフタレン、２−ビニルナフタレン等が挙げられる。これらの中では、スチレンが好ましい。
【００１４】
ブロック重合単位（Ｙ）を形成する共役ジエンとしては、ブタジエン、イソプレン、ペンタジエン、２，３−ジメチルブタジエン及びこれらの組合せ等が挙げられる。これらの中では、ブタジエン、イソプレン、ブタジエンとイソプレンとの組み合わせ（ブタジエン−イソプレンの共重合単位）からなる群から選択される１種以上の共役ジエンが好ましい。これらのうち１種以上の共役ジエンを組み合わせて用いることもできる。ブタジエン−イソプレン共重合単位からなる共役ジエンブロック重合単位（Ｙ）は、ブタジエンとイソプレンとのランダム共重合単位、ブロック共重合単位、テーパード共重合単位のいずれであってもよい。
【００１５】
上記のような芳香族ビニル−共役ジエンブロック共重合体では、芳香族ビニルブロック重合単位（Ｘ）の含有量が５質量％以上５０質量％以下であることが好ましく、２０質量％以上４０質量以下であることがより好ましい。この芳香族ビニル単位の含有量は赤外線分光、ＮＭＲ分光法等の常法によって測定することができる。
【００１６】
上記のような芳香族ビニル−共役ジエンブロック共重合体は、種々の方法により製造することができる。製造方法としては、（１）ｎ−ブチルリチウム等のアルキルリチウム化合物を開始剤として、芳香族ビニル、次いで共役ジエンを逐次重合させる方法、（２）芳香族ビニル、次いで共役ジエンを重合させ、これをカップリング剤によりカップリングさせる方法、（３）リチウム化合物を開始剤として、共役ジエン、次いで芳香族ビニルを逐次重合させる方法等を挙げることができる。
【００１７】
水添ブロック共重合体は、上記のような芳香族ビニル−共役ジエンブロック共重合体を公知の方法により水添した物（水素添加物または水素化物）であり、好ましい水添率は９０モル％以上である。この水添率は、共役ジエンブロック重合単位（Ｙ）中の炭素−炭素二重結合の全体量を１００モル％としたときの値である。「水添率が９０モル％以上」とは、炭素−炭素二重結合の９０モル％以上が水素添加されていることを示す。このような水添ブロック共重合体としては、ポリスチレン−ポリ（エチレン／プロピレン）ブロック（ＳＥＰ）、ポリスチレン−ポリ（エチレン／プロピレン）ブロック−ポリスチレン（ＳＥＰＳ）、ポリスチレン−ポリ（エチレン／ブチレン）ブロック−ポリスチレン（ＳＥＢＳ）、ポリスチレン−ポリ（エチレン−エチレン／プロピレン）ブロック−ポリスチレン（ＳＥＥＰＳ）等が挙げられる。より具体的には、ＳＥＰＴＯＮ（クラレ（株）社製）、クレイトン（Ｋｒａｔｏｎ；シェル化学（株）社製）、クレイトンＧ（シェル化学（株）社製）、タフテック（旭化成（株）社製）（以上商品名）等が挙げられる。
【００１８】
成分（Ａ）の水添ブロック共重合体のメルトフローレート（ＭＦＲ（温度２３０℃、荷重２．１６ｋｇ））は、１ｇ／１０ｍｉｎ．以下であり、好ましくは０．１ｇ／１０ｍｉｎ．未満である。ＭＦＲ（温度２３０℃、荷重２．１６ｋｇ）とは、ＪＩＳ  Ｋ７２１０に従って、温度２３０℃、荷重２．１６ｋｇの条件下で測定するＭＦＲをいう。ＭＦＲが本値より高いと、オイルを添加した際にブリードアウト（オイルのしみ出し）が発生し易くなったり、力学的強度が低下したりしてしまう。水添率は、核磁気共鳴スペクトル解析（ＮＭＲ）等の公知の方法により測定する。
【００１９】
本実施形態では、成分（Ａ）ＭＦＲ（温度２３０℃、荷重２．１６ｋｇで測定）１ｇ／１０ｍｉｎ．以下の水添ブロック共重合体として、ＳＥＥＰＳが好ましい。本明細書では、「成分（Ａ）ＭＦＲ（温度２３０℃、荷重２．１６ｋｇで測定）１ｇ／１０ｍｉｎ．以下の水添ブロック共重合体」は、単に「成分（Ａ）特定の条件を満たす水添ブロック共重合体」又は「成分（Ａ）水添ブロック共重合体」と記載する場合がある。成分（Ａ）特定の条件を満たす水添ブロック共重合体の形状は、混練前のオイル吸収作業の観点から、粉末又は無定形（クラム）状が好ましい。
【００２０】
＜成分（Ｂ）オイル＞
成分（Ｂ）オイルとしては、好ましくは、パラフィン系プロセスオイル、ナフテン系プロセスオイル、芳香族系プロセスオイルや流動パラフィン等の鉱物油系オイル、シリコンオイル、ヒマシ油、アマニ油、オレフィン系ワックス、鉱物系ワックス等が挙げられる。これらの中では、パラフィン系及び／又はナフテン系のプロセスオイルが好ましい。プロセスオイルとしては、ダイアナプロセスオイルシリーズ（出光興産社製）、ＪＯＭＯプロセスＰ（ジャパンエナジー社製）等が挙げられる。また、フタル酸系、トリメリット酸系、ピロメリット酸系、アジピン酸系、またはクエン酸系の各種エステル系可塑剤も用いることができる。これらは、単独で用いても、複数を組み合わせて用いてもよい。成分（Ｂ）オイルを含有することで、軟質性を調整して、より軟質な樹脂組成物にすることができる。その結果、ヒトを含む動物の血管及び／又は皮膚に類似した軟質性や物性を有する生体モデルを与える樹脂組成物にすることができる。成分（Ｂ）オイルは、事前に成分（Ａ）特定の条件を満たす水添ブロック共重合体にあらかじめ吸収させておくのが作業性の点で好ましい。そのためには、成分（Ａ）特定の条件を満たす水添ブロック共重合体の形状は、オイルを吸収しやすい、前記粉末又は無定形（クラム）状が好ましい。
【００２１】
成分（Ｂ）オイルは、３７．８℃又は４０℃における動粘度が０．１〜１００ｍｍ２／ｓであることが好ましく、０．１〜５０ｍｍ２／ｓであることがより好ましく、０．１〜１５ｍｍ２／ｓであることがさらに好ましい。上記範囲内にすることで、軟質性が高くかつヒトを含む動物の血管及び／又は皮膚に類似した物性を有する生体モデルを与える樹脂組成物を容易に得ることができる。動粘度の測定は、ＪＩＳ  Ｋ  ２２８３：２０００の「５．動粘度試験方法」に従って、キャノンフェンスケ粘度計を用いて３７．８℃又は４０℃の試験温度で測定することにより行うことができる。
【００２２】
＜成分（Ｃ）潤滑剤＞
成分（Ｃ）潤滑剤としては、イオン性界面活性剤、ノニオン系（非イオン性）界面活性剤、炭化水素系滑剤、脂肪酸系滑剤、脂肪族アミド系滑剤、金属石鹸系滑剤、エステル系滑剤等を挙げることができる。
【００２３】
イオン性界面活性剤としては、アニオン系界面活性剤、カチオン系界面活性剤、両性界面活性剤を用いることができる。アニオン系界面活性剤としては、脂肪酸ナトリウム、モノアルキル硫酸塩、アルキルポリオキシエチレン硫酸塩、アルキルベンゼンスルホン酸塩、モノアルキルリン酸塩等を挙げることができる。市販品としては花王株式会社製の商品名「エレクトロストリッパーＰＣ」等を挙げることができる。
カチオン系界面活性剤としては、アルキルトリメチルアンモニウム塩、ジアルキルジメチルアンモニウム塩、アルキルベンジルジメチルアンモニウム塩等を挙げることができる。
両性界面活性剤としては、アルキルジメチルアミンオキシド、アルキルカルボキシベタイン等を挙げることができる。
ノニオン系界面活性剤としては、ポリオキシエチレンアルキルエーテル、脂肪酸ソルビタンエステル、アルキルポリグルコシド、脂肪酸ジエタノールアミド、アルキルモノグリセリルエーテル等を挙げることができる、市販品としては、花王株式会社製の商品名「エレクトロストリッパーＥＡ」等を挙げることができる。
【００２４】
炭化水素系滑剤としては、パラフィンワックス、合成ポリエチレンワックス、オクチルアルコール等を挙げることができる。脂肪酸系滑剤としては、ステアリン酸やステアリルアルコール等を挙げることができる。
脂肪族アミド系滑剤としては、ステアリン酸アミド、オレイン酸アミド、エルカ酸アミド等の脂肪酸アミド；メチレンビスステアリン酸アミド、エチレンビスステアリン酸アミド等のアルキレン脂肪酸アミド等を挙げることができる。金属石鹸系滑剤としては、ステアリン酸金属塩等を挙げることができる。
エステル系滑剤としては、アルコールの脂肪酸エステル、ステアリン酸モノグリセリド、ステアリルステアレート、硬化油等を挙げることができる。
【００２５】
成分（Ｃ）潤滑剤は、上記した潤滑剤から選択される１以上を用いることができる。中でも、ヒトの血管及び／又は皮膚に類似した軟質性や物性を有する生体モデルを与える樹脂組成物の点で、イオン性界面活性剤及び非イオン性界面活性剤から選択される１以上を含むことが好ましく、ノニオン系（非イオン性）界面活性剤から選択される１以上の界面活性剤を含むことが好ましい。
【００２６】
＜含有割合＞
樹脂組成物は、成分（Ａ）水添ブロック共重合体１００質量部に対して、成分（Ｂ）オイルを３５０質量部以上１０００質量部以下、好ましくは４００質量部以上８００質量部以下、より好ましくは４５０質量部以上７００質量部以下、及び成分（Ｃ）潤滑剤を０．０１質量部以上１５０質量部以下、好ましくは１０質量部１００質量部以下、より好ましくは１０質量部以上５０質量部以下含有する。上記範囲内にすることで、軟質性が高くかつヒトを含む動物の血管及び／又は皮膚に近い針の挿入感及び針や糸の通り易さを有する生体モデルを与える樹脂組成物にすることができる。また、成形品のブリードアウトをより防ぐこともできる。
【００２７】
＜添加剤等＞
樹脂組成物は、必要に応じてゴム、可塑剤、フィラーや安定剤、老化防止剤、耐光性向上剤、紫外線吸収剤、軟化剤、滑剤、加工助剤、着色剤、帯電防止剤、防曇剤、ブロッキング防止剤、結晶核剤、発泡剤等を配合し、用いることができる。これらの含有量は、成分（Ａ）水添ブロック共重合体１００質量部に対して０．０１質量部以上５００質量部以下とすることが好ましい。
【００２８】
樹脂組成物は、必要に応じてその他の樹脂又はエラストマーを含有してもよい。その他の樹脂又はエラストマーとしては、特に限定されるものではないが、例えば、ポリエチレン、ポリプロピレン、エチレン−プロピレン共重合体、エチレン−酢酸ビニル共重合体（ＥＶＡ）等のポリオレフィン、スチレン−ブタジエン共重合体、スチレン−イソプレン共重合体、スチレン−ブタジエン−イソプレン共重合体、スチレン−エチレン−ブタジエン−スチレン共重合体（ＳＥＢＳ）スチレン−エチレン−プロピレン−スチレン共重合体（ＳＥＰＳ）等のスチレン系熱可塑性エラストマー、アクリロニトリル−ブタジエン−スチレン共重合体（ＡＢＳ樹脂）、アクリルニトリル−スチレン共重合体（ＡＳ樹脂）、ポリスチレン、ポリ塩化ビニル、ポリ塩化ビニリデン、繊維状フィラー等を挙げることができる。これらは単独で使用してもよく、２種以上を組み合わせて使用してもよい。その他の樹脂又はエラストマーを含有する場合、その含有量は、成分（Ａ）水添ブロック共重合体１００質量部に対して０．０１質量部以上５００質量部以下であることが好ましい。
【００２９】
＜樹脂組成物＞
樹脂組成物は、製造コスト、物性バランスの点で、熱可塑性であることが好ましい。本実施形態に係る樹脂組成物は、上記した成分（Ａ）所定の条件を満たす水添ブロック共重合体、成分（Ｂ）オイル、及び成分（Ｃ）潤滑剤を所定の含有量で含むことから、軟質性が高くかつヒトを含む動物の血管及び／又は皮膚に近い針刺し挿入感及び針や糸の通り易さを実現することができる。そのため、人工血管及び／又は人工皮膚等の生体モデルとして好ましく用いることができる。
【００３０】
（軟質性）
軟質性は、Ｅ硬度により評価することができる。Ｅ硬度は、５．０ｍｍ厚シートを４枚重ね、ＪＩＳ  Ｋ７２１５プラスチックのデュロメーター硬さ試験法に従い、２３±１℃の条件にてタイプＥのデュロメーター硬度を瞬間値として求めることができる。
【００３１】
樹脂組成物は、ＪＩＳ  Ｋ７２１５プラスチックのデュロメーター硬さ試験法に従ったＥ硬度が、５０以下であることが好ましく、０．１以上５０以下であることがより好ましい。ヒトを含む動物の血管及び／又は皮膚に近い軟質性とする点で、５０以下であることが好ましく、３０以下であることがより好ましい。特に好ましくは、１０未満である。
【００３２】
（針刺し挿入感）
針刺し挿入感（針刺し抵抗）は、万能試験機（例えば、島津製作所製オートグラフＡＧ−Ｘｐｕｌｓ試験機）を用いて、２３℃±１℃の条件下で管状もしくは短冊シート状の試験片を用いて１０００ｍｍ／ｍｉｎの速度で穿刺した際の針が貫通した際の第一ピークの荷重値（Ｎ）及び変位量（ｍｍ）を測定して評価することができる。なお、試験片の厚み及びサイズは、対象とする医療シミュレータの部位により決定する。針のサイズは、注射練習用とするか、縫合練習用とするかによって決定する。
【００３３】
樹脂組成物は、上記により測定した荷重値が、０．１Ｎ以上１Ｎ以下であることが好ましく、０．１Ｎ以上０．５Ｎ以下であることがより好ましい。変位量は１ｍｍ以上５０ｍｍ以下であることが好ましく、３ｍｍ以上２０ｍｍ以下であることがより好ましい。
【００３４】
（針通り抵抗及び糸通り抵抗）
樹脂組成物は、ヒトの血管及び／又は皮膚に穿刺したとき、及び縫合したとき又は糸を通したときと似た手ごたえ（針や糸の通り易さであり、ここでは、「針通り抵抗」、「糸通り抵抗」ともいう。）を有するように構成することが好ましい。
針通り抵抗及び糸通り抵抗は、万能試験機（例えば、島津製作所製オートグラフＡＧ−Ｘｐｕｌｓ試験機）で穿刺した際の穿刺針及び医療用糸に掛かる荷重値（以下、「針通り抵抗」及び「糸通り抵抗」ともいう。）を測定して評価することができる。なお、試験片の厚み及びサイズは、対象とする医療シミュレータの部位により決定する。針のサイズは、注射練習用とするか、縫合練習用とするかによって決定する。糸のサイズは、医療シミュレータの部位により決定する。
【００３５】
樹脂組成物は、上記により測定した穿刺針に掛かる荷重値（針通り抵抗）が、０．１Ｎ以上１Ｎ以下であることが好ましく、０．１Ｎ以上０．５Ｎ以下であることがより好ましい。
【００３６】
樹脂組成物は、上記により測定した医療用糸に掛かる荷重値（糸通り抵抗）が、０．０１Ｎ以上０．１Ｎ以下であることが好ましく、０．０１Ｎ以上０．０５Ｎ以下であることがより好ましい。
【００３７】
（製造方法）
樹脂組成物の製造方法は、特に限定されず、公知の適当なブレンド法を用いることができる。例えば、単軸、二軸のスクリュー押出機、バンバリー型ミキサー、プラストミル、コニーダー、加熱ロールなどで溶融混練を行うことができる。溶融混練を行う前に、ヘンシェルミキサー、リボンブレンダー、スーパーミキサー、タンブラーなどで各原料を均一に混合しておくこともよい。溶融混練温度はとくに制限はないが、５０〜３００℃、好ましくは７０〜２５０℃が一般的である。
【００３８】
［生体モデル］
本実施形態に係る生体モデルは、上記した樹脂組成物を用いてなる。上記樹脂組成物は、ヒトの血管及び／又は皮膚に近い軟質性を有しているとともに、針刺し挿入感及び針や糸の通り易さが人体に似ているので、人工血管及び／又は人工皮膚である生体モデルとして好ましく用いることができる。人工血管及び／又は人工皮膚の構造は、特に限定されないが、単層で形成してもよいし、２以上の層（例えば、内層、中層及び外層の３層）で形成してもよい。
生体モデルの製造方法は、特に限定されず、公知の成形方法により製造できる。例えば押出し成形、注型成形、射出成形、真空成形、ブロー成形等、目的の生体モデルに合わせ様々な成形方法を用いることができる。
【実施例】
【００３９】
以下に実施例を示して本発明を更に具体的に説明するが、これらの実施例により本発明の解釈が限定されるものではない。【００４０】
実施例及び比較例で用いた材料は、以下のとおりである。なお、以下において、ＭＦＲは、温度２３０℃、荷重２．１６ｋｇの値である。【００４１】
＜成分（Ａ）特定の条件を満たす水添ブロック共重合体＞
（Ａ−１）ＳＥＥＰＳ（株式会社クラレ製「ＳＥＰＴＯＮ４０３３」、ＭＦＲ１ｇ／１０分、スチレン含有量３０質量％）
（Ａ−２）ＳＥＥＰＳ（株式会社クラレ製「ＳＥＰＴＯＮ４０４４」、ＭＦＲ１ｇ／１０分、スチレン含有量３０質量％）
（Ａ−３）ＳＥＥＰＳ（株式会社クラレ製「ＳＥＰＴＯＮ４０５５」、ＭＦＲ１ｇ／１０分、スチレン含有量３０質量％）
（Ａ−４）ＳＥＥＰＳ（株式会社クラレ製「ＳＥＰＴＯＮ−Ｊ」、ＭＦＲ１ｇ／１０分、スチレン含有量４０質量％）
（Ａ−５）ＳＥＥＰＳ（株式会社クラレ製「ＳＥＰＴＯＮ４０７７」、ＭＦＲ１ｇ／１０分、スチレン含有量３０質量％）
（Ａ−６）ＳＥＥＰＳ（株式会社クラレ製「ＳＥＰＴＯＮ４０９９」、ＭＦＲ１ｇ／１０分、スチレン含有量３０質量％）【００４２】
＜比較成分（Ａ）＞
シリコーン樹脂（シリコーンエラストマー樹脂）
ポリウレタン樹脂（ポリウレタンエラストマー樹脂）
天然ゴム【００４３】
＜成分（Ｂ）オイル＞
（Ｂ−１）パラフィン系オイル（出光興産株式会社製「ＰＷ−９０」）、４０℃における動粘度９０．５ｍｍ２／ｓ
（Ｂ−２）パラフィン系オイル（出光興産株式会社製「ＰＷ−３２」）、４０℃における動粘度３０．６ｍｍ２／ｓ
（Ｂ−３）パラフィン系オイル（日油株式会社製「パールリーム６」）、３７．８℃における動粘度２１．４ｍｍ２／ｓ
（Ｂ−４）パラフィン系オイル（日油株式会社製「パールリームＥＸ」）、３７．８℃における動粘度１０．６ｍｍ２／ｓ
なお、動粘度は、ＪＩＳ  Ｋ  ２２８３：２０００の「５．動粘度試験方法」に従って、キャノンフェンスケ粘度計を用いて３７．８℃又は４０℃の試験温度により測定した値である。【００４４】
＜成分（Ｃ）潤滑剤＞
（Ｃ−１）ステアリルアルコール（花王株式会社製「カルコール８０９８」）
（Ｃ−２）オクチルアルコール（花王株式会社製「カルコール０８９８」）
（Ｃ−３）非イオン性界面活性剤（花王株式会社製「エレクトロストリッパーＥＡ」）
（Ｃ−４）陰イオン性界面活性剤（花王株式会社製「エレクトロストリッパーＰＣ」）
（Ｃ−５）エステル配合界面活性剤（花王株式会社製「カオーワックス２２０」）
（Ｃ−６）エチレンビスステアリン酸アマイド（花王株式会社製「カオーワックスＥＢ-ＦＦ」）
（Ｃ−７）ステアリン酸（花王株式会社製「ルナックＳ-５０Ｖ」）【００４５】
［実施例１］
表１に記載の材料を表１に記載の含有割合で溶融混練して樹脂組成物を得た。溶融混練は、次のように行った。成分（Ａ）水添ブロック共重合体は、無定形の粉末でメーカーより供給される。混練数日前に、成分（Ａ）水添ブロック共重合体に対し、成分（Ｃ）潤滑剤を所定量添加してから成分（Ｂ）オイルを所定量滴下し十分に染みこませておいた。なお、ここで染み込ませた成分（Ｂ）オイル、成分（Ｃ）潤滑剤の量は、表１に記載の配合量に含まれる。ブラベンダープラスチコーダー（ブラベンダー社製ＰＬ２０００型）を使用し、すべての原料を投入した後、１５０℃、回転速度５０回／分、６分間混練し樹脂組成物を得た。【００４６】
［実施例２〜１４、比較例１〜１９］
表１，２に示す組成とした以外は、実施例１と同様にして、樹脂組成物を得た。【００４７】
［測定及び評価］
（サンプルの作製）
得られた樹脂組成物を用いて、物性評価用の短冊状シートサンプルを作製した。短冊状シートサンプルの作製は次のように行った。樹脂組成物を加熱プレス法（１５０℃、時間５分、圧力５０ｋｇ／ｃｍ２）により、後述する各試験方法に記載した各種厚さに成形し短冊状サンプルシートとした。また、参考例１〜３として、ブタの大動脈、大静脈及び頸動脈（２０ｍｍ×２０ｍｍ×厚さ１．７５ｍｍ）のサンプルを準備した。なお、ブタの血管は軟質性や触感等の各種物性がヒトの血管に似ていることが知られている。【００４８】
得られた短冊状シートサンプル及び参考例１〜３のサンプルを用いて、以下の測定及び評価を行った。また、短冊状サンプル作成の際に、表面にオイルの染み出しがあるか（ブリードアウトの有無）を目視で確認した。測定及び評価結果を表１，２に示した。【００４９】
（Ｅ硬度）
５０ｍｍ×５０ｍｍ×厚さ５．０ｍｍのシートを４枚重ねた短冊状シートサンプルを用いて、ＪＩＳ  Ｋ７２１５プラスチックのデュロメーター硬さ試験法に従い、２３±１℃の条件にてタイプＥのデュロメーター硬度を求めた。この硬度は瞬間値である。【００５０】
（針刺し挿入感）
５０ｍｍ×５０ｍｍ×厚さ２ｍｍの短冊状シートサンプルについて、島津製作所製オートグラフＡＧ−Ｘｐｕｌｓ試験機を用い、２３℃±１℃の条件下で１０００ｍｍ／ｍｉｎの速度で穿刺した際の針が貫通した際の第一ピークの荷重値及び変位量（針刺し抵抗）を測定し、以下の基準に基づいて針刺し挿入感の評価を行なった。
４：針が貫通した際の第一ピークの荷重値が０．１Ｎ以上０．３Ｎ未満である。
３：針が貫通した際の第一ピークの荷重値が０．３Ｎ以上０．６Ｎ未満である。
２：針が貫通した際の第一ピークの荷重値が０．６Ｎ以上０．８Ｎ未満である。
１：針が貫通した際の第一ピークの荷重値が０．８Ｎ以上である。【００５１】
（穿刺針・医療用糸の通り易さ）
島津製作所製オートグラフＡＧ−Ｘｐｕｌｓ試験機を用い、５０ｍｍ×５０ｍｍ×厚さ２ｍｍの短冊シート状の試験片を用いて１０００ｍｍ／ｍｉｎの速度で穿刺した際の穿刺針（サイズ：１７Ｇ）、医療用糸（サイズ：ポリプロピレン製４−０）、に掛かる荷重値を測定した。それぞれ「針通り抵抗（Ｎ）」、「糸通り抵抗（Ｎ）」として表１，２に示した。【００５２】
【表１】
2020095715.tif 000002
【表２】
2020095715.tif 000003
表１に示すように、実施例の樹脂組成物を用いた成形品は、高い軟質性を有するとともに、ヒトを含む動物の血管に近い針の挿入感及び針や糸の通り易さを有している。
【国際調査報告】
2020095715.tif 000004
2020095715.tif 000005
2020095715.tif 000006
2020095715.tif 000007
2020095715.tif 000008